【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
ポリビニルアルコール系樹脂から成る偏光膜と、前記偏光膜の少なくとも一方の面に直接又は他の光学フィルムを介して接合された光学的に透明な偏光膜保護フィルムを備え、動力走行車両の車体に取り付けられる光学表示パネルに使用される偏光フィルム積層体であって、
ｘ−軸に前記偏光膜のヨウ素濃度（ｗｔ．％）を、ｙ−軸に前記偏光フィルム積層体の水分量（ｇ／ｍ2）をそれぞれとったｘ−ｙ直交座標系において、
ヨウ素濃度４．５ｗｔ．％及び水分量２．０ｇ／ｍ2の第１座標点と、ヨウ素濃度２．２ｗｔ．％及び水分量３．２ｇ／ｍ2の第２座標点とを結ぶ第１の線分、
前記第２座標点と、ヨウ素濃度２．２ｗｔ．％及び水分量４．０ｇ／ｍ2の第３座標点とを結ぶ第２の線分、
前記第３座標点と、ヨウ素濃度３．０ｗｔ．％及び水分量４．０ｇ／ｍ2の第４座標点とを結ぶ第３の線分、
前記第４座標点と、ヨウ素濃度７．２ｗｔ．％及び水分量２．０ｇ／ｍ2の第５座標点とを結ぶ第４の線分、及び
前記第１座標点と前記第５座標点とを結ぶ第５の線分
により囲まれる領域内に含まれるヨウ素濃度及び水分量を有することを特徴とする偏光フィルム積層体。
【請求項２】
前記偏光膜の膜厚が４〜２０μｍである、請求項１に記載の偏光フィルム積層体。
【請求項３】
ポリビニルアルコール系樹脂から成る偏光膜と、前記偏光膜の少なくとも一方の面に直接又は他の光学フィルムを介して接合された光学的に透明な偏光膜保護フィルムを備え、動力走行車両の車体に取り付けられる光学表示パネルに使用される偏光フィルム積層体であって、
ｘ−軸に前記偏光膜のヨウ素濃度（ｗｔ．％）を、ｙ−軸に前記偏光フィルム積層体の水分量（ｇ／ｍ2）をそれぞれとったｘ−ｙ直交座標系において、
ヨウ素濃度４．５ｗｔ．％及び水分量２．０ｇ／ｍ2の第１座標点と、ヨウ素濃度２．２ｗｔ．％及び水分量３．２ｇ／ｍ2の第２座標点とを結ぶ第６の線分、
前記第２座標点と、ヨウ素濃度２．２ｗｔ．％及び水分量４．０ｇ／ｍ2の第３座標点とを結ぶ第２の線分、
前記第３座標点と、ヨウ素濃度３．０ｗｔ．％及び水分量４．０ｇ／ｍ2の第４座標点とを結ぶ第３の線分、
前記第４座標点と、ヨウ素濃度４．５ｗｔ．％及び水分量３．３ｇ／ｍ2の第７座標点とを結ぶ第７の線分、及び
前記第１座標点と前記第７座標点とを結ぶ第８の線分
により囲まれる領域内に含まれるヨウ素濃度及び水分量を有することを特徴とする偏光フィルム積層体。
【請求項４】
前記第１座標点が、ヨウ素濃度４．０ｗｔ．％及び水分量２．３ｇ／ｍ2の座標点であり、前記第７座標点が、ヨウ素濃度４．０ｗｔ．％及び水分量３．５ｇ／ｍ2の座標点である、請求項３に記載の偏光フィルム積層体。
【請求項５】
前記偏光膜の膜厚が１１〜２０μｍである、請求項３又は４に記載の偏光フィルム積層体。
【請求項６】
前記偏光膜が亜鉛を含有する、請求項１乃至５のいずれかに記載の偏光フィルム積層体。
【請求項７】
請求項１乃至６のいずれかに記載の偏光フィルム積層体と、該偏光フィルム積層体の両面に粘着剤を介して積層されたガラス板と、から成る試料における、９５℃／５００時間の加熱後の単体透過率が、加熱前の単体透過率と同じか又はそれより大きい、請求項１乃至６のいずれかに記載の偏光フィルム積層体。
【請求項８】
請求項１乃至７のいずれかに記載の偏光フィルム積層体と、該偏光フィルム積層体の両面に粘着剤を介して積層されたガラス板と、から成る試料における、９５℃／２５０時間の加熱処理による、波長４１０ｎｍでの直交透過率の変化量が１％未満、且つ、波長７００ｎｍでの直交透過率の変化量が５％未満である、請求項１乃至７のいずれかに記載の偏光フィルム積層体。
【請求項９】
請求項１乃至８のいずれかに記載の偏光フィルム積層体と、該偏光フィルム積層体の両面に粘着剤を介して積層されたガラス板と、から成る試料における、９５℃／２５０時間の加熱処理による、波長４１０ｎｍでの直交透過率の変化量が１％以上、且つ、波長７００ｎｍでの直交透過率の変化量が５％未満である、請求項１乃至７のいずれかに記載の偏光フィルム積層体。
【請求項１０】
前記偏光膜の視認側の面に、基材を介して反射防止層が設けられており、
前記基材と前記反射防止層から成る反射防止フィルムの透湿度が、１５ｇ／ｍ2・２４ｈ以上である、請求項１乃至９のいずれかに記載の偏光フィルム積層体。
【請求項１１】
電界無印加状態で面内一方向に配向した液晶分子を含む液晶層を備える液晶セルと、
該液晶セルの一方の側に配置された、請求項１乃至１０のいずれかに記載の偏光フィルム積層体に含まれる第１の偏光膜と、
吸収軸が前記第１の偏光膜の吸収軸と直交するように該液晶セルの他方の側に配置された、請求項１乃至１０のいずれかに記載の偏光フィルム積層体に含まれる第２の偏光膜と、
を備え、
前記第１の偏光膜と前記液晶セルとの間には、該第１の偏光膜の側から順に、第１の位相差層と第２の位相差層とが配置され、前記第１の位相差層は、面内の遅相軸ｘ方向の屈折率をｎｘ１、進相軸方向の屈折率をｎｙ１、厚みｚ方向の屈折率をｎｚ１としたとき、ｎｘ１＞ｎｙ１＞ｎｚ１の関係を満たし、前記第２の位相差層は、面内の遅相軸ｘ方向の屈折率をｎｘ２、進相軸方向の屈折率をｎｙ２、厚みｚ方向の屈折率をｎｚ２としたとき、ｎｚ２＞ｎｘ２≧ｎｙ２の関係を満たす、請求項１乃至１０のいずれかに記載の偏光フィルム積層体を含む光学表示パネル。
【請求項１２】
電界無印加状態で面内一方向に配向した液晶分子を含む液晶層を備える液晶セルと、
該液晶セルの一方の側に配置された、請求項１乃至１０のいずれかに記載の偏光フィルム積層体に含まれる第１の偏光膜と、
吸収軸が前記第１の偏光膜の吸収軸と直交するように該液晶セルの他方の側に配置された、請求項１乃至１０のいずれかに記載の偏光フィルム積層体に含まれる第２の偏光膜と、
を備え、
前記第１の偏光膜と前記液晶セルとの間には、該第１の偏光膜の側から順に、第１の位相差層と第２の位相差層とが配置され、前記第１の位相差層は、面内の遅相軸ｘ方向の屈折率をｎｘ１、進相軸方向の屈折率をｎｙ１、厚みｚ方向の屈折率をｎｚ１としたとき、ｎｚ１＞ｎｘ１＝ｎｙ１の関係を満たし、前記第２の位相差層は、面内の遅相軸ｘ方向の屈折率をｎｘ２、進相軸方向の屈折率をｎｙ２、厚みｚ方向の屈折率をｎｚ２としたとき、ｎｘ２＞ｎｙ２＝ｎｚ２の関係を満たす、請求項１乃至１０のいずれかに記載の偏光フィルム積層体を含む光学表示パネル。
【請求項１３】
電界無印加状態で面内一方向に配向した液晶分子を含む液晶層を備える液晶セルと、
該液晶セルの一方の側に配置された、請求項１乃至１０のいずれかに記載の偏光フィルム積層体に含まれる偏光膜と、
を備え、
前記偏光膜と前記液晶セルとの間には、位相差層が配置され、前記位相差層は、面内の遅相軸ｘ方向の屈折率をｎｘ、進相軸方向の屈折率をｎｙ、厚みｚ方向の屈折率をｎｚとしたとき、ｎｘ＞ｎｚ＞ｎｙの関係を満たす、請求項１乃至１０のいずれかに記載の偏光フィルム積層体を含む光学表示パネル。
【請求項１４】
光学的表示セルと、
前記光学的表示セルの一方の面に直接又は他の光学フィルムを介して接合された請求項１乃至１０のいずれかに記載の偏光フィルム積層体と、
前記光学的表示セルとは反対側において前記偏光フィルム積層体に沿って配置される光学的に透明なカバー板と、
を備え、
前記光学的表示セルと、前記偏光フィルム積層体と、前記透明カバー板とは、それらの間を空隙がない状態に充填する透明接着層により接着されている、
ことを特徴とする、動力走行車両の車体に取り付けられる光学表示パネル。
【請求項１５】
前記透明なカバー板が、容量型タッチセンサーの機能を有する、請求項１４に記載の光学表示パネル。
【請求項１６】
前記透明なカバー板と前記偏光フィルム積層体との間に容量型タッチセンサーの構成要素となるＩＴＯ層が設けられている、請求項１５に記載の光学表示パネル。
【手続補正２】
【補正対象書類名】明細書
【補正対象項目名】００１０
【補正方法】変更
【補正の内容】
【００１０】
特許文献１は、主として、「加熱赤変」の問題に着目したもの、特許文献２は、主として、「ポリエン化」の問題に着目したもの、特許文献３は、主として、「色抜け」の問題に着目したものであって、各文献で提案されている解決手段は、少なくとも、個々の問題を解決するために有効なものと考えられる。しかしながら、各特許文献に記載された発明は、これらの問題を包括的に解決するのには必ずしも十分なものではなかった。「ポリエン化」、「色抜け」、及び「加熱赤変」は、いずれも、ヨウ素と水分を通じて、更には、水分に影響を与える温度と湿度を通じて、相互に関連するものであるとの事実に基づき、鋭意研究を重ねた結果、本願出願人は、偏光膜のヨウ素濃度と、偏光フィルム積層体の水分量とを調整することによって、これらの問題を包括的に解決できるとの知見を得た。本発明は、偏光膜のヨウ素濃度と、偏光フィルム積層体の水分量の調整を図ることにより、これら３つの問題を包括的に解決することを目的とする。
【手続補正３】
【補正対象書類名】明細書
【補正対象項目名】００２１
【補正方法】変更
【補正の内容】
【００２１】
上記態様の偏光膜フィルム積層体において、偏光フィルム積層体と、該偏光フィルム積層体の両面に粘着剤を介して積層されたガラス板と、から成る試料における、９５℃／２５０時間の加熱処理による、波長４１０ｎｍでの直交透過率の変化量が１％未満、且つ、波長７００ｎｍでの直交透過率の変化量が５％未満であるのが好ましい。
これにより、色抜けの問題を効果的に解決することができる。
【手続補正４】
【補正対象書類名】明細書
【補正対象項目名】００２２
【補正方法】変更
【補正の内容】
【００２２】
上記態様の偏光膜フィルム積層体において、偏光フィルム積層体と、該偏光フィルム積層体の両面に粘着剤を介して積層されたガラス板と、から成る試料における、９５℃／２５０時間の加熱処理による、波長４１０ｎｍでの直交透過率の変化量が１％以上、且つ、波長７００ｎｍでの直交透過率の変化量が５％未満であるのが好ましい。
これにより、加熱赤変の問題を効果的に解決することができる。
【手続補正５】
【補正対象書類名】明細書
【補正対象項目名】０１３７
【補正方法】変更
【補正の内容】
【０１３７】
＜色抜け・加熱赤変＞
９５℃／２５０Ｈの加熱試験の前後で、試料をクロスニコルに配置して波長４１０ｎｍおよび波長７００nmの直交透過率（％）を上記分光光度計によりそれぞれ測定し、それぞれの変化量ΔHｓ410およびΔHｓ700を求めた。
以下の２つの条件を全て満たすものを、試料の「色抜け」と評価した。
・変化量ΔHｓ410が１％以上
・変化量ΔHｓ700が５％以上
言い換えると、９５℃／２５０時間の加熱処理による、波長４１０ｎｍでの直交透過率の変化量が１％未満、且つ、波長７００ｎｍでの直交透過率の変化量が５％未満である場合には、色抜けの問題は存在しないと評価した。
また、以下の条件を満たすものを、試料の「加熱赤変」と評価した。
・変化量ΔHｓ410が１％未満
・変化量ΔHｓ700が５％以上
言い換えると、９５℃／２５０時間の加熱処理による、波長４１０ｎｍでの直交透過率の変化量が１％以上、且つ、波長７００ｎｍでの直交透過率の変化量が５％未満である場合には、加熱赤変の問題は存在しないと評価した。